(57)【要約】【課題】可視領域において重合を誘発し、水溶液系において十分に可溶性であり、そして水および酸の存在下で安定である、歯科材料のための光開始剤を提供すること。【解決手段】少なくとも１種のラジカル重合可能なモノマーを含む重合可能な歯科材料を提供する。この歯科材料は、式（Ｉ）の少なくとも１種のビスアシルホスフィンオキシドを含むことによって特徴付けられ、ここで変数は本明細書中に定義される通りであり、そのビスアシルホスフィンオキシドは、少なくとも１つのＰＧ−Ｙ−Ｒ２−Ｘ−基を有し、かつＲ２が存在しない場合は、Ｘおよび／またはＹは存在しない。2007039453.tif 000040【選択図】なし【特許請求の範囲】
【請求項１】
少なくとも１種のラジカル重合可能なモノマーを含む、重合可能な歯科材料であって、該歯科材料は、式（Ｉ）
【化１】
2007039453.tif 000039
の少なくとも１種のビスアシルホスフィンオキシドを含むことによって特徴付けられ、
ここで、変数は、互いに独立して、以下：
Ｒ１は、１つ以上のＯ原子によって遮断され得る直鎖または分岐Ｃ２〜Ｃ１４アルキル残基、ＰＧ−Ｙ−Ｒ２−Ｘ−、置換または非置換の芳香族Ｃ６〜Ｃ１４ラジカルである；
Ｒ２は、存在しないか、または１つ以上のＯ原子によって遮断され得る直鎖もしくは分岐Ｃ１〜Ｃ２０アルキレンラジカルである；
Ｒ３は、Ｈ、直鎖もしくは分岐Ｃ１〜Ｃ６アルキル残基またはＰＧ−Ｙ−Ｒ２−Ｘ−である；
Ｒ４は、直鎖もしくは分岐Ｃ１〜Ｃ６アルキル残基または−Ｏ−Ｃ１−Ｃ６アルキル残基である；
Ｒ５は、ＨまたはＰＧ−Ｙ−Ｒ２−Ｘ−である；
Ｒ６は、ＨまたはＰＧ−Ｙ−Ｒ２−Ｘ−である；
ＰＧは、重合可能な基である；
Ｘは、存在しないか、ＯまたはＳである；
Ｙは、存在しないか、Ｏ、Ｓ、エステル基、アミド基またはウレタン基である；
の意味を有し、
該ビスアシルホスフィンオキシドは、少なくとも１つのＰＧ−Ｙ−Ｒ２−Ｘ−基を有し、かつＲ２が存在しない場合は、Ｘおよび／またはＹは存在しない、歯科材料。
【請求項２】
請求項１に記載の歯科材料であって、前記芳香族ラジカルは、１つ以上のＯ原子で遮断され得る１種以上のＣ１〜Ｃ１５アルコキシラジカルおよび／またはＰＧ−Ｙ−Ｒ２−Ｘ−によって置換されている、歯科材料。
【請求項３】
請求項１〜２のいずれか１項に記載の歯科材料であって、前記１種以上の重合可能な基は、互いに独立して、ビニル、アリル、（メタ）アクリロイルおよび／またはビニルシクロプロピルから選択される、歯科材料。
【請求項４】
請求項１〜３のいずれか１項に記載の歯科材料であって、Ｘは何もなく、かつＲ２は、１つ以上のＯ原子により遮断され得る直鎖または分岐Ｃ１〜Ｃ２０アルキレンラジカルである、歯科材料。
【請求項５】
請求項１〜４のいずれか１項に記載の歯科材料であって、少なくとも１つの前記変数が、以下：
Ｒ１は、非置換であるかまたはＰＧ−Ｙ−Ｒ２−Ｘ−により置換されている、フェニルである；
Ｒ２は、−［ＣＨ２］ｎ−［−Ｏ−ＣＨ２−ＣＨ２］ｍ−であり、ｎ＝１、２、３または４であり、かつｍ＝０、１、２または３である；
Ｒ３は、Ｈ、Ｃ１〜Ｃ３アルキルまたはＰＧ−Ｙ−Ｒ２−Ｘ−である；
Ｒ４は、Ｃ１〜Ｃ３アルキルまたは−Ｏ−Ｃ１−Ｃ３アルキルである；
Ｒ５は、ＨまたはＰＧ−Ｙ−Ｒ２−Ｘ−である；
Ｒ６は、ＨまたはＰＧ−Ｙ−Ｒ２−Ｘ−である；
ＰＧは、−ＣＨ２−ＣＨ＝ＣＨ２または−ＣＨ＝ＣＨ２である；
Ｘは、存在しない；
Ｙは、存在しないかまたはＯである；
の意味のうちの１つを有する、歯科材料。
【請求項６】
請求項１〜５のいずれか１項に記載の歯科材料であって、前記ビスアシルホスフィンオキシドは、１〜５つのＰＧ−Ｙ−Ｒ２−Ｘ−基を含有する、歯科材料。
【請求項７】
請求項１〜６のいずれか１項に記載の歯科材料であって、該歯科材料は、一官能性（メタ）アクリレート、メシチルメタクリレート、２−（アルコキシメチル）アクリル酸、Ｎ−一置換アクリルアミドまたはＮ−二置換アクリルアミド、Ｎ−一置換メタクリルアミド、Ｎ−ビニルピロリドン、アリルエーテル、架橋する（メタ）アクリレート、２−（ヒドロキシメチル）アクリル酸とジイソシアネートとに由来するウレタン、架橋するピロリドン、ビスアクリルアミド、ビスメタクリルアミドから選択される、少なくとも１種のラジカル重合可能なモノマーを含み、
該一官能性（メタ）アクリレートは、例えば、メチル（メタ）アクリレート、エチル（メタ）アクリレート、ブチル（メタ）アクリレート、ベンジル（メタ）アクリレート、フルフリル（メタ）アクリレート、フェニル（メタ）アクリレート、２−ヒドロキシエチル（メタ）アクリレートおよびプロピル（メタ）アクリレートであり、
該２−（アルコキシメチル）アクリル酸は、例えば、２−（エトキシメチル）アクリル酸、２−（ヒドロキシメチル）アクリル酸であり、
該Ｎ−一置換アクリルアミドまたはＮ−二置換アクリルアミドは、例えば、Ｎ−エチルアクリルアミド、Ｎ，Ｎ−ジメタクリルアミド、Ｎ−（２−ヒドロキシエチル）アクリルアミドおよびＮ−メチル−Ｎ−（２−ヒドロキシエチル）アクリルアミドであり、
該Ｎ−一置換メタクリルアミドは、例えば、Ｎ−エチルメタクリルアミドおよびＮ−（２−ヒドロキシエチル）メタクリルアミドであり、
該架橋する（メタ）アクリレートは、例えば、ビスフェノール−Ａ−ジ（メタ）アクリレート、ビス−ＧＭＡ（メタクリル酸とビスフェノール−Ａ−ジグリシジルエーテルとの付加生成物）、ＵＤＭＡ（２−ヒドロキシエチルメタクリレートと２，２，４−トリメチルヘキサメチレンジイソシアネートとの付加生成物）、ジエチレングリコールジ（メタ）アクリレート、トリエチレングリコールジ（メタ）アクリレートまたはテトラエチレングリコールジ（メタ）アクリレート、トリメチロールプロパントリ（メタ）アクリレート、ペンタエリトリトールテトラ（メタ）アクリレート、ブタンジオールジ（メタ）アクリレート、１，１０−デカンジオールジ（メタ）アクリレートおよび１，１２−ドデカンジオールジ（メタ）アクリレートであり、
該ジイソシアネートは、例えば、２，２，４−トリメチルヘキサメチレンジイソシアネートおよびイソホロンジイソシアネートであり、
該架橋するピロリドンは、例えば、１，６−ビス（３−ビニル−２−ピロリドニル）−ヘキサンであり、
該ビスアクリルアミドは、例えば、メチレンビスアクリルアミドまたはエチレンビスアクリルアミドであり、
該ビスメタクリルアミドは、例えば、Ｎ，Ｎ’−ジエチル−１，３−ビス−（アクリルアミド）−プロパン、１，３−ビス−（メタクリルアミド）−プロパン、１，４−ビス−（アクリルアミド）−ブタン、１，４−ビス−（アクリロイル）−ピペラジンである、歯科材料。
【請求項８】
請求項１〜７のいずれか１項に記載の歯科材料であって、該歯科材料は、ラジカル重合可能なカルボン酸、ラジカル重合可能なホスホン酸モノマー、ラジカル重合可能なリン酸エステル、ラジカル重合可能なスルホン酸から選択される、少なくとも１種のラジカル重合可能なモノマーを含み、
該ラジカル重合可能なカルボン酸は、例えば、マレイン酸、アクリル酸、メタクリル酸、２−（ヒドロキシメチル）アクリル酸、４−（メタ）アクリロイルオキシエチルトリメリト酸無水物、１０−メタクリロイルオキシデシルマロン酸、Ｎ−（２−ヒドロキシ−３−メタクリロイルオキシプロピル）−Ｎ−フェニルグリシンおよび４−ビニル安息香酸であり、
該ラジカル重合可能なホスホン酸モノマーは、例えば、アルケンホスホン酸、ビニルホスホン酸、４−ビニルフェニルホスホン酸、４−ビニルベンジルホスホン酸、２−メタクリロイルオキシエチルホスホン酸、２−メタクリルアミドエチルホスホン酸、４−メタクリルアミド−４−メチル−ペンチル−ホスホン酸、２−［４−（ジヒドロキシホスホリル）−２−オキサ−ブチル］−アクリル酸および２−［２−ジヒドロキシホスホリル］−エトキシメチル］−アクリル酸−２，４，６−トリメチル−フェニルエステルであり、
該ラジカル重合可能なリン酸エステルは、例えば、２−メタクリロイルオキシプロピル一水素リン酸または２−メタクリロイルオキシプロピル二水素リン酸、２−メタクリロイルオキシエチル一水素リン酸または２−メタクリロイルオキシエチル二水素リン酸、２−メタクリロイルオキシエチル−フェニル−水素リン酸、ジペンタエリトリトール−ペンタメタクリロイルオキシリン酸、１０−メタクリロイルオキシデシル−二水素リン酸、ジペンタエリトリトールペンタメタクリロイルオキシリン酸、リン酸モノ−（１−アクリロイル−ピペリジン−４−イル）−エステル、６−（メタクリルアミド）ヘキシル二水素リン酸および１，３−ビス−（Ｎ−アクリロイル−Ｎ−プロピル−アミノ）−プロパン−２−イル−二水素リン酸であり、
該ラジカル重合可能なスルホン酸は、例えば、ビニルスルホン酸、４−ビニルフェニルスルホン酸または３−（メタクリルアミド）プロピルスルホン酸である、歯科材料。
【請求項９】
請求項１〜８のいずれか１項に記載の歯科材料であって、該歯科材料は、１個以上のホスホン酸基または１個以上のリン酸基を有する、少なくとも１種のラジカル重合可能なモノマーを含み、これらの基は、酸形態または部分的エステル化形態で存在し得る、歯科材料。
【請求項１０】
請求項１〜９のいずれか１項に記載の歯科材料であって、該歯科材料は、少なくとも１種の充填剤を含む、歯科材料。
【請求項１１】
請求項１０に記載の歯科材料であって、該歯科材料は、
ＺｒＯ２およびＴｉＯ２のような酸化物ベースの非結晶球状材料、
発熱性ケイ酸、ナノ粒子性のＡｌ２Ｏ３、Ｔａ２Ｏ５、Ｙｂ２Ｏ３、ＺｒＯ２、ＡｇまたはＴｉＯ２のような、ナノ粒子性充填剤またはミクロ微細充填剤、
ＳｉＯ２、ＺｒＯ２および／またはＴｉＯ２の混合酸化物、
沈降ケイ酸、
０．０１μｍ〜１μｍの平均粒子サイズを有する、石英、ガラスセラミックまたはガラス粉末のような、ミニ充填剤、ならびに
三フッ化イッテルビウムまたはナノ粒子性硫酸バリウムのような、Ｘ線不透過性充填剤、
から選択される、少なくとも１種の充填剤を含む、歯科材料。
【請求項１２】
請求項１〜１１に記載の歯科材料であって、該歯科材料は、安定剤、芳香剤、殺菌活性成分、フッ素イオン放出添加物、蛍光増白剤、可塑剤およびＵＶ吸収剤から選択される、少なくとも１種の添加剤を含む、歯科材料。
【請求項１３】
請求項１〜１２のいずれか１項に記載の歯科材料であって、該歯科材料は、
ａ）０．００１重量％〜５重量％の前記式（Ｉ）のビスアシルホスフィンオキシド、
ｂ）５重量％〜８０重量％のラジカル重合可能なモノマー、
ｃ）１重量％〜６０重量％の酸性のラジカル重合可能なモノマー、
ｄ）０重量％〜８０重量％の溶媒、および
ｅ）０重量％〜８５重量％の充填剤、
を含む、歯科材料。
【請求項１４】
接着剤としての使用のための、請求項１３に記載の歯科材料であって、該歯科材料は、０重量％〜３０重量％の充填剤を含む、歯科材料。
【請求項１５】
接合剤または充填材料としての使用のための、請求項１３に記載の歯科材料であって、該歯科材料は、２０重量％〜８５重量％の充填剤を含む、歯科材料。
【請求項１６】
接着剤、コーティング材料、接合剤または充填材料の調製のための、請求項１〜１５のいずれか１項に記載の歯科材料の、使用。
【発明の詳細な説明】
【技術分野】
【０００１】
本発明は、光開始剤（ｐｈｏｔｏｉｎｉｔｉａｔｏｒ）としてビスアシルホスフィンオキシドを含有する重合可能な歯科材料（例えば、接着剤、コーティング、接合剤および合成物）に関する。
【背景技術】
【０００２】
多数のラジカル重合可能な歯科材料（例えば、封止剤、象牙質接着剤およびエナメル接着剤、固定材料および充填合成物）は、光の照射により主に硬化される。これについての理由は、光硬化材料の管理の容易さである。これらは、ほとんどが１つの成分を有する。すなわち、これらは、使用前に混合される必要がない。さらに、これらは、長い作用時間を示し、次いで所望される場合に照射に際して急速に硬化する。これらは、室温での良好な保存安定性によってもまた、特徴付けられる。
【０００３】
着色された系の場合における組織適合性および適正な硬化の理由のために、光での照射は、一般に、４００ｎｍ〜５００ｎｍの波長範囲である。ラジカル重合可能な歯科材料において使用された第一の光開始剤系の１つは、特許文献１に記載されるような、α−ジケトンとアミンとの組み合わせであった。この光開始剤系を含む、対応する歯科合成物は、例えば、特許文献２および特許文献３に開示されており、好ましくはカンファーキノンがα−ジケトンとして使用される。しかし、他のジケトンもまた使用されており、それは例えば、１−アリール−２−アルキル−１，２−エタンジオンと環状ジケトンとの組み合わせである（特許文献４）。
【０００４】
単一成分光開始剤である、いわゆるα−スプリッタ（例えば、チタノセン、アシルホスホネート、アシルホスフィンオキシドまたはビスアクリルホスフィンオキシド）もまた、光硬化歯科材料として使用される。しかし、チタノセンは特に反応性ではなく、好ましくはアミンおよび／または過酸化物と組み合わせて使用される（特許文献５）。例えばベンゾイル−ジ（２，６−ジメチルフェニル）ホスホネートのようなアシルホスホネートもまた、その小さな硬化深度に起因して、好ましくは、第二の開始剤系（例えば、カンファーキノン／アミン系）と組み合わせて使用される（特許文献６）。
【０００５】
特許文献７は、ラジカル重合のための開始剤としてアシルホスフィンオキシド（例えば、特許文献８に記載される２，４，６−トリメチルベンゾイル−ジフェニルホスフィンオキシド）を含む歯科組成物を開示する。
【０００６】
特許文献９は、光開始剤としてアシルホスフィンオキシドまたはビスアシルホスフィンオキシドを含む歯科組成物を記載する。この材料は、硬化後に向上した表面輝度をその材料に与えるといわれている充填粒子の特別な混合物を含む。
【０００７】
開始剤として、アシルホスフィンオキシド、有機過酸化物、第三級アミンおよび芳香族スルフィン酸の組み合わせを含む歯科組成物は、特許文献１０に開示される。とりわけ酸性モノマーが、モノマーとして使用され得る。
【０００８】
特許文献１１は、抗菌性接着剤組成物を記載する。この組成物において、好ましくは、アシルホスフィンオキシドとα−ジケトンとの混合物が、開始剤系として使用される。
【０００９】
特許文献１２は、Ｃ＝Ｃ結合を有する化合物の光重合のための開始剤として適しているといわれているビスアシルホスフィンオキシドを開示する。
【００１０】
２工程で硬化され得る光重合可能な歯科組成物は、特許文献１３により公知である。これらの大部分は、４５０ｎｍ未満の吸収極大を有する第一の光開始剤成分と、４５０ｎｍを超える吸収極大を有する第二の光開始剤成分とを含む。ビスアシルホスフィンオキシドは、第一の光開始剤成分として使用され、α−ジケトンは、第二の光開始剤成分として使用される。
【００１１】
特許文献１４は、チオール−エン重合のための光開始剤としてのビスアシルホスフィンオキシドを含む光重合可能な歯科組成物に関する。
【００１２】
特許文献１５は、エチレン性不飽和化合物に基づいた歯科材料のための光開始剤としての、アルキルビスアシルホスフィンオキシドの使用を開示する。これらの光開始剤は、調製が容易だといわれている。
【００１３】
特許文献１６は、光重合のための光開始剤として約２００ｎｍ〜約６００ｎｍの範囲で活性な、アルコキシフェニル置換ビスアシルホスフィンオキシドの使用を開示する。
【００１４】
特許文献１７は、オレフィン性不飽和モノマーのための光開始剤として適した、深色性モノアシルホスフィンオキシドおよびビスアシルホスフィンオキシドを開示する。
【００１５】
α−ジケトンおよびアミンを含む光開始剤系は、限定された程度でのみ、セルフエッチング、セルフコンディショニングの歯科材料における使用に適している。このような歯科材料は、通常は、硬質な歯の物質をエッチングすることができる酸性モノマーを含み、その結果、その硬質な歯の物質の酸を用いたプレコンディショニングが必要とされない。しかし、α−ジケトン／アミン光開始剤系は、その酸性モノマーによりプロトン化され、それゆえ効率の損失を被る。
【００１６】
単分子結合の切断（いわゆる、Ｎｏｒｒｉｓｈ  Ｉ型切断）により重合誘発ラジカルを形成する光開始剤（例えば、アシルホスフィンオキシドおよびビスアシルホスフィンオキシド）は、酸性条件下ではより適するが、それらは、水溶液系にわずかしか可溶でないという不利を有する。さらに、ほとんどの場合、α−ジケトン／アミン光開始剤系と比較してより高い開始剤濃度が必要とされ、その結果、上記材料の硬化後に、未反応で、かつそれゆえ溶出可能な光開始剤部分が存在するという危険がある。これは、毒性学的な観点から不利である。さらに、アシルホスフィンオキシドは、炭素／リン結合が求核性化合物（例えば、水またはアルコール）により容易に開裂することが知られている。その光開始剤はそれにより徐々に分解され、これは結果として、その開始剤の活性の損失、そしてそれゆえ修復材料の不完全な硬化を有する。これは、その歯科材料が、保存の間の時間にわたって、その臨床的適性を失うことを意味する。
【特許文献１】英国特許出願公開第１  ４０８  ２６５号明細書
【特許文献２】米国特許第４，４５７，８１８号明細書
【特許文献３】米国特許第４，５２５，２５６号明細書
【特許文献４】米国特許第６，２０４，３０２号明細書
【特許文献５】欧州特許出願公開第０  ３３４  ３３８号明細書
【特許文献６】欧州特許出願公開第０  ３３６  ４１７号明細書
【特許文献７】欧州特許出願公開第０  １７３  ５６７号明細書
【特許文献８】独国特許出願公開第２９  ０９  ９９２号明細書
【特許文献９】欧州特許出願公開第１  ２３６  ４５９号明細書
【特許文献１０】欧州特許出願公開第０  ９４８  ９５５号明細書
【特許文献１１】米国特許出願公開第２００２／００３５１６９号明細書
【特許文献１２】独国特許出願公開第３４  ４３  ２２１号明細書
【特許文献１３】独国特許出願公開第３８  ０１  ５１１号明細書
【特許文献１４】独国特許出願公開第３８  ３７  ５６９号明細書
【特許文献１５】米国特許第５，３９９，７７０号明細書
【特許文献１６】独国特許出願公開第１９５  ３２  ３５８号明細書
【特許文献１７】国際公開第０３／０１９２９５号パンフレット
【発明の開示】
【発明が解決しようとする課題】
【００１７】
したがって、本発明の目的は、可視領域において重合を誘発し、水溶液系において十分に可溶性であり、そして水および酸の存在下で安定である、歯科材料のための光開始剤を提供することである。
【課題を解決するための手段】
【００１８】
上記目的を達成するために、本発明は、例えば、以下の手段を提供する。
（項目１）  少なくとも１種のラジカル重合可能なモノマーを含む、重合可能な歯科材料であって、その歯科材料は、式（Ｉ）
【００１９】
【化１Ａ】
2007039453.tif 000002
の少なくとも１種のビスアシルホスフィンオキシドを含むことによって特徴付けられ、
ここで、変数は、互いに独立して、以下：
Ｒ１は、１つ以上のＯ原子によって遮断され得る直鎖または分岐Ｃ２〜Ｃ１４アルキル残基、ＰＧ−Ｙ−Ｒ２−Ｘ−、置換または非置換の芳香族Ｃ６〜Ｃ１４ラジカルである；
Ｒ２は、存在しないか、または１つ以上のＯ原子によって遮断され得る直鎖もしくは分岐Ｃ１〜Ｃ２０アルキレンラジカルである；
Ｒ３は、Ｈ、直鎖もしくは分岐Ｃ１〜Ｃ６アルキル残基またはＰＧ−Ｙ−Ｒ２−Ｘ−である；
Ｒ４は、直鎖もしくは分岐Ｃ１〜Ｃ６アルキル残基または−Ｏ−Ｃ１−Ｃ６アルキル残基である；
Ｒ５は、ＨまたはＰＧ−Ｙ−Ｒ２−Ｘ−である；
Ｒ６は、ＨまたはＰＧ−Ｙ−Ｒ２−Ｘ−である；
ＰＧは、重合可能な基である；
Ｘは、存在しないか、ＯまたはＳである；
Ｙは、存在しないか、Ｏ、Ｓ、エステル基、アミド基またはウレタン基である；
の意味を有し、
そのビスアシルホスフィンオキシドは、少なくとも１つのＰＧ−Ｙ−Ｒ２−Ｘ−基を有し、かつＲ２が存在しない場合は、Ｘおよび／またはＹは存在しない、歯科材料。
（項目２）  項目１に記載の歯科材料であって、上記芳香族ラジカルは、１つ以上のＯ原子で遮断され得る１種以上のＣ１〜Ｃ１５アルコキシラジカルおよび／またはＰＧ−Ｙ−Ｒ２−Ｘ−によって置換されている、歯科材料。
（項目３）  項目１〜２のいずれか１項に記載の歯科材料であって、上記１種以上の重合可能な基は、互いに独立して、ビニル、アリル、（メタ）アクリロイルおよび／またはビニルシクロプロピルから選択される、歯科材料。
（項目４）  項目１〜３のいずれか１項に記載の歯科材料であって、Ｘは何もなく、かつＲ２は、１つ以上のＯ原子により遮断され得る直鎖または分岐Ｃ１〜Ｃ２０アルキレンラジカルである、歯科材料。
（項目５）  項目１〜４のいずれか１項に記載の歯科材料であって、少なくとも１つの上記変数が、以下：
Ｒ１は、非置換であるかまたはＰＧ−Ｙ−Ｒ２−Ｘ−により置換されている、フェニルである；
Ｒ２は、−［ＣＨ２］ｎ−［−Ｏ−ＣＨ２−ＣＨ２］ｍ−であり、ｎ＝１、２、３または４であり、かつｍ＝０、１、２または３である；
Ｒ３は、Ｈ、Ｃ１〜Ｃ３アルキルまたはＰＧ−Ｙ−Ｒ２−Ｘ−である；
Ｒ４は、Ｃ１〜Ｃ３アルキルまたは−Ｏ−Ｃ１−Ｃ３アルキルである；
Ｒ５は、ＨまたはＰＧ−Ｙ−Ｒ２−Ｘ−である；
Ｒ６は、ＨまたはＰＧ−Ｙ−Ｒ２−Ｘ−である；
ＰＧは、−ＣＨ２−ＣＨ＝ＣＨ２または−ＣＨ＝ＣＨ２である；
Ｘは、存在しない；
Ｙは、存在しないかまたはＯである；
の意味のうちの１つを有する、歯科材料。
（項目６）  項目１〜５のいずれか１項に記載の歯科材料であって、上記ビスアシルホスフィンオキシドは、１〜５つのＰＧ−Ｙ−Ｒ２−Ｘ−基を含有する、歯科材料。
（項目７）  項目１〜６のいずれか１項に記載の歯科材料であって、その歯科材料は、一官能性（メタ）アクリレート、メシチルメタクリレート、２−（アルコキシメチル）アクリル酸、Ｎ−一置換アクリルアミドまたはＮ−二置換アクリルアミド、Ｎ−一置換メタクリルアミド、Ｎ−ビニルピロリドン、アリルエーテル、架橋する（メタ）アクリレート、２−（ヒドロキシメチル）アクリル酸とジイソシアネートとに由来するウレタン、架橋するピロリドン、ビスアクリルアミド、ビスメタクリルアミドから選択される、少なくとも１種のラジカル重合可能なモノマーを含み、
その一官能性（メタ）アクリレートは、例えば、メチル（メタ）アクリレート、エチル（メタ）アクリレート、ブチル（メタ）アクリレート、ベンジル（メタ）アクリレート、フルフリル（メタ）アクリレート、フェニル（メタ）アクリレート、２−ヒドロキシエチル（メタ）アクリレートおよびプロピル（メタ）アクリレートであり、
その２−（アルコキシメチル）アクリル酸は、例えば、２−（エトキシメチル）アクリル酸、２−（ヒドロキシメチル）アクリル酸であり、
そのＮ−一置換アクリルアミドまたはＮ−二置換アクリルアミドは、例えば、Ｎ−エチルアクリルアミド、Ｎ，Ｎ−ジメタクリルアミド、Ｎ−（２−ヒドロキシエチル）アクリルアミドおよびＮ−メチル−Ｎ−（２−ヒドロキシエチル）アクリルアミドであり、
そのＮ−一置換メタクリルアミドは、例えば、Ｎ−エチルメタクリルアミドおよびＮ−（２−ヒドロキシエチル）メタクリルアミドであり、
その架橋する（メタ）アクリレートは、例えば、ビスフェノール−Ａ−ジ（メタ）アクリレート、ビス−ＧＭＡ（メタクリル酸とビスフェノール−Ａ−ジグリシジルエーテルとの付加生成物）、ＵＤＭＡ（２−ヒドロキシエチルメタクリレートと２，２，４−トリメチルヘキサメチレンジイソシアネートとの付加生成物）、ジエチレングリコールジ（メタ）アクリレート、トリエチレングリコールジ（メタ）アクリレートまたはテトラエチレングリコールジ（メタ）アクリレート、トリメチロールプロパントリ（メタ）アクリレート、ペンタエリトリトールテトラ（メタ）アクリレート、ブタンジオールジ（メタ）アクリレート、１，１０−デカンジオールジ（メタ）アクリレートおよび１，１２−ドデカンジオールジ（メタ）アクリレートであり、
そのジイソシアネートは、例えば、２，２，４−トリメチルヘキサメチレンジイソシアネートおよびイソホロンジイソシアネートであり、
その架橋するピロリドンは、例えば、１，６−ビス（３−ビニル−２−ピロリドニル）−ヘキサンであり、
そのビスアクリルアミドは、例えば、メチレンビスアクリルアミドまたはエチレンビスアクリルアミドであり、
そのビスメタクリルアミドは、例えば、Ｎ，Ｎ’−ジエチル−１，３−ビス−（アクリルアミド）−プロパン、１，３−ビス−（メタクリルアミド）−プロパン、１，４−ビス−（アクリルアミド）−ブタン、１，４−ビス−（アクリロイル）−ピペラジンである、歯科材料。
（項目８）  項目１〜７のいずれか１項に記載の歯科材料であって、その歯科材料は、ラジカル重合可能なカルボン酸、ラジカル重合可能なホスホン酸モノマー、ラジカル重合可能なリン酸エステル、ラジカル重合可能なスルホン酸から選択される、少なくとも１種のラジカル重合可能なモノマーを含み、
そのラジカル重合可能なカルボン酸は、例えば、マレイン酸、アクリル酸、メタクリル酸、２−（ヒドロキシメチル）アクリル酸、４−（メタ）アクリロイルオキシエチルトリメリト酸無水物、１０−メタクリロイルオキシデシルマロン酸、Ｎ−（２−ヒドロキシ−３−メタクリロイルオキシプロピル）−Ｎ−フェニルグリシンおよび４−ビニル安息香酸であり、
そのラジカル重合可能なホスホン酸モノマーは、例えば、アルケンホスホン酸、ビニルホスホン酸、４−ビニルフェニルホスホン酸、４−ビニルベンジルホスホン酸、２−メタクリロイルオキシエチルホスホン酸、２−メタクリルアミドエチルホスホン酸、４−メタクリルアミド−４−メチル−ペンチル−ホスホン酸、２−［４−（ジヒドロキシホスホリル）−２−オキサ−ブチル］−アクリル酸および２−［２−ジヒドロキシホスホリル］−エトキシメチル］−アクリル酸−２，４，６−トリメチル−フェニルエステルであり、
そのラジカル重合可能なリン酸エステルは、例えば、２−メタクリロイルオキシプロピル一水素リン酸または２−メタクリロイルオキシプロピル二水素リン酸、２−メタクリロイルオキシエチル一水素リン酸または２−メタクリロイルオキシエチル二水素リン酸、２−メタクリロイルオキシエチル−フェニル−水素リン酸、ジペンタエリトリトール−ペンタメタクリロイルオキシリン酸、１０−メタクリロイルオキシデシル−二水素リン酸、ジペンタエリトリトールペンタメタクリロイルオキシリン酸、リン酸モノ−（１−アクリロイル−ピペリジン−４−イル）−エステル、６−（メタクリルアミド）ヘキシル二水素リン酸および１，３−ビス−（Ｎ−アクリロイル−Ｎ−プロピル−アミノ）−プロパン−２−イル−二水素リン酸であり、
そのラジカル重合可能なスルホン酸は、例えば、ビニルスルホン酸、４−ビニルフェニルスルホン酸または３−（メタクリルアミド）プロピルスルホン酸である、歯科材料。
（項目９）  項目１〜８のいずれか１項に記載の歯科材料であって、その歯科材料は、１個以上のホスホン酸基または１個以上のリン酸基を有する、少なくとも１種のラジカル重合可能なモノマーを含み、これらの基は、酸形態または部分的エステル化形態で存在し得る、歯科材料。
（項目１０）  項目１〜９のいずれか１項に記載の歯科材料であって、その歯科材料は、少なくとも１種の充填剤を含む、歯科材料。
（項目１１）  項目１０に記載の歯科材料であって、その歯科材料は、
ＺｒＯ２およびＴｉＯ２のような酸化物ベースの非結晶球状材料、
発熱性ケイ酸、ナノ粒子性のＡｌ２Ｏ３、Ｔａ２Ｏ５、Ｙｂ２Ｏ３、ＺｒＯ２、ＡｇまたはＴｉＯ２のような、ナノ粒子性充填剤またはミクロ微細充填剤、
ＳｉＯ２、ＺｒＯ２および／またはＴｉＯ２の混合酸化物、
沈降ケイ酸、
０．０１μｍ〜１μｍの平均粒子サイズを有する、石英、ガラスセラミックまたはガラス粉末のような、ミニ充填剤、ならびに
三フッ化イッテルビウムまたはナノ粒子性硫酸バリウムのような、Ｘ線不透過性充填剤、
から選択される、少なくとも１種の充填剤を含む、歯科材料。
（項目１２）  項目１〜１１に記載の歯科材料であって、その歯科材料は、安定剤、芳香剤、殺菌活性成分、フッ素イオン放出添加物、蛍光増白剤、可塑剤およびＵＶ吸収剤から選択される、少なくとも１種の添加剤を含む、歯科材料。
（項目１３）  項目１〜１２のいずれか１項に記載の歯科材料であって、その歯科材料は、
ａ）０．００１重量％〜５重量％の上記式（Ｉ）のビスアシルホスフィンオキシド、
ｂ）５重量％〜８０重量％のラジカル重合可能なモノマー、
ｃ）１重量％〜６０重量％の酸性のラジカル重合可能なモノマー、
ｄ）０重量％〜８０重量％の溶媒、および
ｅ）０重量％〜８５重量％の充填剤、
を含む、歯科材料。
（項目１４）  接着剤としての使用のための、項目１３に記載の歯科材料であって、その歯科材料は、０重量％〜３０重量％の充填剤を含む、歯科材料。
（項目１５）  接合剤または充填材料としての使用のための、項目１３に記載の歯科材料であって、その歯科材料は、２０重量％〜８５重量％の充填剤を含む、歯科材料。
（項目１６）  接着剤、コーティング材料、接合剤または充填材料の調製のための、項目１〜１５のいずれか１項に記載の歯科材料の、使用。
（項目１７）  接着剤、コーティング材料、接合剤または充填材料としての、項目１〜１５に記載の歯科材料の、使用。
【発明の効果】
【００２０】
本発明により、可視領域において重合を誘発し、水溶液系において十分に可溶性であり、そして水および酸の存在下で安定である、歯科材料のための光開始剤が提供される。
【発明を実施するための最良の形態】
【００２１】
上記目的は、本発明にしたがって、少なくとも１種のラジカル重合可能なモノマーと少なくとも１種の式（Ｉ）
【００２２】
【化２】
2007039453.tif 000003
のビスアシルホスフィンオキシドとを含む、重合可能な歯科材料により達成され、
ここで、変数は、互いに独立して、以下：
Ｒ１は、１つ以上のＯ原子によって遮断され得る直鎖または分岐Ｃ２〜Ｃ１４アルキル残基、ＰＧ−Ｙ−Ｒ２−Ｘ−、置換または非置換の芳香族Ｃ６〜Ｃ１４残基である；
Ｒ２は、存在しないか、または１つ以上のＯ原子によって遮断され得る直鎖もしくは分岐Ｃ１〜Ｃ２０アルキレンラジカルである；
Ｒ３は、Ｈ、直鎖もしくは分岐Ｃ１〜Ｃ６アルキル残基またはＰＧ−Ｙ−Ｒ２−Ｘ−である；
Ｒ４は、直鎖もしくは分岐Ｃ１〜Ｃ６アルキル残基または−Ｏ−Ｃ１−Ｃ６アルキル残基である；
Ｒ５は、ＨまたはＰＧ−Ｙ−Ｒ２−Ｘ−である；
Ｒ６は、ＨまたはＰＧ−Ｙ−Ｒ２−Ｘ−である；
ＰＧは、重合可能な基である；
Ｘは、存在しないか、ＯまたはＳである；
Ｙは、存在しないか、Ｏ、Ｓ、エステル基、アミド基またはウレタン基である；
の意味を有し、
そのビスアシルホスフィンオキシドは、少なくとも１つのＰＧ−Ｙ−Ｒ２−Ｘ−基を有し、かつＲ２が存在しない場合は、Ｘおよび／またはＹは存在しない。
【００２３】
基が酸素原子によって遮断され得る、ということの詳細は、酸素原子がその基の炭素鎖に挿入されている、すなわちその酸素原子は両側が炭素原子により結合されている、ということを意味することが理解されるべきである。この酸素原子は、それゆえ、末端の位置をとり得ない。複数の酸素原子が炭素鎖に組み込まれる場合、それらは互いに、各場合において、少なくとも１個の炭素原子により分離されなければならない。「炭素鎖」は、環状分子基を意味しない。その炭素鎖に組み込まれた酸素原子の総数は、その鎖における炭素原子の数よりも、少なくとも１小さい。
【００２４】
Ｒ１の場合において必要に応じて存在する置換基は、好ましくは、１つ以上のＯ原子によって遮断され得るＣ１〜Ｃ１５アルコキシラジカル、ＰＧ−Ｙ−Ｒ２−Ｘ、チオメチル基、ジメチルアミノ基および／またはジエチルアミノ基から選択され、特に好ましくは、１つ以上のＯ原子によって遮断され得るＣ１〜Ｃ６アルコキシラジカルおよびＰＧ−Ｙ−Ｒ２−Ｘから選択される。芳香族ラジカルは、１回以上、好ましくは１〜２回、置換され得る。
【００２５】
好ましい重合可能な基は、ビニル基、アリル基、（メタ）アクリロイル基および／またはビニルシクロプロピル基である。
【００２６】
Ｘが存在せず、Ｒ２が１つ以上のＯ原子により遮断され得る直鎖または分岐Ｃ１〜Ｃ２０アルキレンラジカルである式（Ｉ）の化合物が、好ましい。
【００２７】
互いに独立して選択され得る、好ましい変数の意味は、以下：
Ｒ１は、非置換であるかまたはＰＧ−Ｙ−Ｒ２−Ｘ−により置換されている、フェニルである；
Ｒ２は、−［ＣＨ２］ｎ−［−Ｏ−ＣＨ２−ＣＨ２］ｍ−であり、ｎ＝１、２、３または４であり、かつｍ＝０、１、２または３である；
Ｒ３は、Ｈ、Ｃ１〜Ｃ３アルキルまたはＰＧ−Ｙ−Ｒ２−Ｘ−である；
Ｒ４は、Ｃ１〜Ｃ３アルキルまたは−Ｏ−Ｃ１〜Ｃ３アルキルである；
Ｒ５は、ＨまたはＰＧ−Ｙ−Ｒ２−Ｘ−である；
Ｒ６は、ＨまたはＰＧ−Ｙ−Ｒ２−Ｘ−である；
ＰＧは、−ＣＨ２−ＣＨ＝ＣＨ２または−ＣＨ＝ＣＨ２である；
Ｘは、存在しない；
Ｙは、存在しないかまたはＯである；
である。ｍ＝０の場合は、Ｙは好ましくはＯである。
【００２８】
式（Ｉ）のビスアシルホスフィンオキシドは、好ましくは１〜５個の、特に好ましくは１〜３個の、ＰＧ−Ｙ−Ｒ２−Ｘ基を有する。
【００２９】
一般式（Ｉ）の官能化されたビスアシルホスフィンオキシドは、ビスアシルホスフィンオキシドについて知られている多段階の合成プロセスにより、生成され得る。例えば、第一の合成工程において、適切に置換された塩化ベンゾイルが、例えば、対応して置換されるブロモ安息香酸のエーテル化、および引き続いて塩化チオニルを用いる酸塩化物への変換により生成される。これは次いで、第二工程において、適切に置換されたアルキルホスフィン二リチウムまたはアリールホスフィン二リチウムと反応される。形成された生成物は次いで、式（Ｉ）のビスアシルホスフィンオキシドまで過酸化水素でさらに酸化される：
【００３０】
【化３】
2007039453.tif 000004
【００３１】
【化４】
2007039453.tif 000005
【００３２】
【化５】
2007039453.tif 000006
本発明に従う上記ビスアシルホスフィンオキシドの好ましい例は、以下に与えられる：
ビス−（３−アシルオキシメチル−２，４，６−トリメチル−ベンゾイル）−フェニルホスフィンオキシド：
【００３３】
【化６】
2007039453.tif 000007
ビス−［３−（２−アリルオキシ−エトキシメチル）−２，４，６−トリメチルベンゾイル］−フェニルホスフィンオキシド：
【００３４】
【化７】
2007039453.tif 000008
ビス−｛３−［２−（２−アリルオキシ−エトキシ）−エトキシメチル］−２，４，６−トリメチル−ベンゾイル｝−フェニルホスフィンオキシド：
【００３５】
【化８】
2007039453.tif 000009
ビス−（３−アリルオキシメチル−２，６−ジメトキシ−４−メチル−ベンゾイル）−フェニルホスフィンオキシド：
【００３６】
【化９】
2007039453.tif 000010
ビス−｛［３−（２−アリルオキシ−エトキシメチル）−２，６−ジメトキシ−４−メチル−ベンゾイル｝−フェニルホスフィンオキシド：
【００３７】
【化１０】
2007039453.tif 000011
ビス−｛３−［２−（２−アリルオキシ−エトキシ）−エトキシメチル］−２，６−ジメトキシ−４−メチル−ベンゾイル｝−フェニルホスフィンオキシド：
【００３８】
【化１１】
2007039453.tif 000012
ビス−｛３，５−［ビス−（アリルオキシメチル）−２，４，６−トリメチル−ベンゾイル］｝−フェニルホスフィン：
【００３９】
【化１２】
2007039453.tif 000013
ビス−｛３，５−［ビス−（２−アリルオキシ−エトキシメチル）−２，４，６−トリメチル−ベンゾイル］｝−フェニルホスフィンオキシド：
【００４０】
【化１３】
2007039453.tif 000014
ビス−｛３，５−ビス−［２−（２−アリルオキシ−エトキシ）−エトキシメチル］−２，４，６−トリメチル−ベンゾイル｝−フェニルホスフィンオキシド：
【００４１】
【化１４】
2007039453.tif 000015
ビス−｛３，５−［ビス−（アリルオキシメチル）−２，６−ジメトキシ−４−メチル−ベンゾイル］｝−フェニルホスフィン：
【００４２】
【化１５】
2007039453.tif 000016
ビス−｛３，５−［ビス−（２−アリルオキシ−エトキシメチル）−２，６−ジメトキシ−４−メチル−ベンゾイル］｝−フェニルホスフィンオキシド：
【００４３】
【化１６】
2007039453.tif 000017
ビス−｛３，５−ビス−［２−（２−アリルオキシ−エトキシ）−エトキシメチル］−２，６−ジメトキシ−４−メチル−ベンゾイル｝−フェニルホスフィンオキシド：
【００４４】
【化１７】
2007039453.tif 000018
ビス−［２，４，６−トリメチル−ベンゾイル］−｛４−［２−（２−アリルオキシ−エトキシ）−エトキシメチル］−フェニル｝−ホスフィンオキシド：
【００４５】
【化１８】
2007039453.tif 000019
ビス−［２，４，６−トリメチル−ベンゾイル］−［４−（２−アリルオキシ−エトキシメチル）−フェニル］−ホスフィンオキシド：
【００４６】
【化１９】
2007039453.tif 000020
ビス−［２，４，６−トリメチル−ベンゾイル］−［４−アリルオキシメチル−フェニル］−ホスフィンオキシド：
【００４７】
【化２０】
2007039453.tif 000021
ビス−［２，６−ジメトキシ−ベンゾイル］−［４−アリルオキシメチル−フェニル］−ホスフィンオキシド：
【００４８】
【化２１】
2007039453.tif 000022
ビス−［２，６−ジメトキシ−ベンゾイル］−［４−（２−アリルオキシ−エトキシメチル）−フェニル］−ホスフィンオキシド：
【００４９】
【化２２】
2007039453.tif 000023
ビス−［２，６−ジメトキシ−ベンゾイル］−｛４−［２−（２−アリルオキシ−エトキシ）−エトキシメチル］−フェニル｝−ホスフィンオキシド：
【００５０】
【化２３】
2007039453.tif 000024
式（Ｉ）のビスアシルホスフィンオキシドは、紫外領域において吸収し、そしてまた、４００ｎｍよりも大きな吸収を示す。そのため、その光分解およびラジカル形成は、歯科分野において慣習的なハロゲンランプでの照射でか、またはＬＥＤランプでの照射によっても、誘導され得る。式（Ｉ）のビスアシルホスフィンオキシドは、重合可能な基を含み、そして例えば共重合により、ポリマー中に組み込まれ得る。さらに、本発明に従うビスアシルホスフィンオキシドは、極性有機溶媒（例えば、アセトン、エタノール、アセトニトリルまたはテトラヒドロフラン（ＴＨＦ））あるいはそれらの水との混合物において、非常によく可溶性である（すなわち、溶解度が少なくとも０．０１ｍｍｏｌ／ｇ）。本発明に従うビスアシルホスフィンオキシドが、既知のビスアシルホスフィンオキシドと比較して、より良い保存安定性を示すことが、特に有利である。この化合物は、高い加水分解安定性によって特徴付けられる、すなわち、それらは、４２℃で６０日間、ＣＨ３ＣＮ：Ｈ２Ｏ（６０：４０）の混合物中で、１５％を超えて加水分解されることはない。
【００５１】
本発明に従う歯科材料は、ラジカル重合可能なモノマーとして、一官能性（メタ）アクリレートまたは多官能性（メタ）アクリレートを含み得る。一官能性（メタ）アクリル化合物とは、１個の（メタ）アクリル基を有する化合物を意味し、多官能性（メタ）アクリル化合物とは、２個以上、好ましくは２〜３個の（メタ）アクリル基を有する化合物を意味する。多官能性モノマーは、架橋特性を有する。
【００５２】
好ましい一官能性（メタ）アクリレートは、メチル（メタ）アクリレート、エチル（メタ）アクリレート、ブチル（メタ）アクリレート、ベンジル（メタ）アクリレート、フルフリル（メタ）アクリレートまたはフェニル（メタ）アクリレート、ならびに２−ヒドロキシエチル（メタ）アクリレートまたはプロピル（メタ）アクリレートのような、市販されている一官能性モノマーである。
【００５３】
特に好ましいものは、加水分解安定性のモノ（メタ）アクリレート（例えば、メシチルメタクリレート）または２−（アルコキシメチル）アクリル酸（例えば、２−（エトキシメチル）アクリル酸）、２−（ヒドロキシメチル）アクリル酸、Ｎ−一置換アクリルアミドまたはＮ−二置換アクリルアミド（例えば、Ｎ−エチルアクリルアミド、Ｎ，Ｎ−ジメタクリルアミド、Ｎ−（２−ヒドロキシエチル）アクリルアミドまたはＮ−メチル−Ｎ−（２−ヒドロキシエチル）アクリルアミド）、およびＮ−一置換メタクリルアミド（例えば、Ｎ−エチルメタクリルアミドまたはＮ−（２−ヒドロキシエチル）メタクリルアミド）ならびにまたＮ−ビニルピロリドンおよびアリルエーテルのような、加水分解安定性のモノマーである。これらのモノマーは、室温で液体であり、それゆえ希釈剤としてもまた適している。
【００５４】
好ましい多官能性モノマーは、ビスフェノール−Ａ−ジ（メタ）アクリレート、ビス−ＧＭＡ（メタクリル酸とビスフェノール−Ａ−ジグリシジルエーテルとの付加生成物）、ＵＤＭＡ（２−ヒドロキシエチルメタクリレートと２，２，４−トリメチルヘキサメチレンジイソシアネートとの付加生成物）、ジエチレングリコールジ（メタ）アクリレート、トリエチレングリコールジ（メタ）アクリレートまたはテトラエチレングリコールジ（メタ）アクリレート、トリメチロールプロパントリ（メタ）アクリレート、ペンタエリトリトールテトラ（メタ）アクリレート、およびブタンジオールジ（メタ）アクリレート、１，１０−デカンジオールジ（メタ）アクリレートまたは１，１２−ドデカンジオールジ（メタ）アクリレートである。
【００５５】
特に好ましいものは、２−（ヒドロキシメチル）アクリル酸およびジイソシアネート（例えば、２，２，４−トリメチルヘキサメチレンジイソシアネートもしくはイソホロンジイソシアネート）由来のウレタン、架橋するピロリドン（例えば、１，６−ビス（３−ビニル−２−ピロリドニル）−ヘキサン）または市販されているビスアクリルアミド（例えば、メチレンビスアクリルアミドもしくはエチレンビスアクリルアミド）、ビス−（メタ）アクリルアミド（例えば、Ｎ，Ｎ’−ジエチル−１，３−ビス−（アクリルアミド）−プロパン、１，３−ビス−（メタクリルアミド）−プロパン、１，４−ビス−（アクリルアミド）−ブタンもしくは１，４−ビス−（アクリロイル）−ピペラジン）（これらは、対応するジアミンからの、（メタ）アクリル酸塩化物との反応により合成され得る）のような、加水分解安定性の架橋モノマーである。
【００５６】
本発明に従う歯科材料は、好ましくは、少なくとも１種の、ラジカル重合可能な酸性基含有モノマーも含む。好ましい酸性基は、カルボン酸基、ホスホン酸基、リン酸基および／またはスルホン酸基であり、１つより多い酸性水素原子を有する基は、部分的にエステル化される。特に好ましいものは、ホスホン酸基またはリン酸基を有するモノマーである。そのモノマーは、１個以上の酸性基を有し得、１〜２個の酸性基を有する化合物が好ましい。
【００５７】
好ましい重合可能なカルボン酸は、マレイン酸、アクリル酸、メタクリル酸、２−（ヒドロキシメチル）アクリル酸、４−（メタ）アクリロイルオキシエチルトリメリト酸無水物、１０−メタクリロイルオキシデシルマロン酸、Ｎ−（２−ヒドロキシ−３−メタクリロイルオキシプロピル）−Ｎ−フェニルグリシンおよび４−ビニル安息香酸である。
【００５８】
好ましいホスホン酸モノマーは、アルケンホスホン酸、ビニルホスホン酸、４−ビニルフェニルホスホン酸、４−ビニルベンジルホスホン酸、２−メタクリロイルオキシエチルホスホン酸、２−メタクリルアミドエチルホスホン酸、４−メタクリルアミド−４−メチル−ペンチル−ホスホン酸、２−［４−（ジヒドロキシホスホリル）−２−オキサ−ブチル］−アクリル酸および２−［２−ジヒドロキシホスホリル］−エトキシメチル］−アクリル酸−２，４，６−トリメチル−フェニルエステルである。
【００５９】
好ましい酸性の重合可能なリン酸エステル（ホスフェート）は、２−メタクリロイルオキシプロピル一水素リン酸および２−メタクリロイルオキシプロピル二水素リン酸、２−メタクリロイルオキシエチル一水素リン酸および２−メタクリロイルオキシエチル二水素リン酸、２−メタクリロイルオキシエチル−フェニル−水素リン酸、ジペンタエリトリトール−ペンタメタクリロイルオキシリン酸、１０−メタクリロイルオキシデシル−二水素リン酸、ジペンタエリトリトールペンタメタクリロイルオキシリン酸、リン酸モノ−（１−アクリロイル−ピペリジン−４−イル）−エステル、６−（メタクリルアミド）ヘキシル二水素リン酸および１，３−ビス−（Ｎ−アクリロイル−Ｎ−プロピル−アミノ）−プロパン−２−イル−二水素リン酸である。
【００６０】
好ましい重合可能なスルホン酸は、ビニルスルホン酸、４−ビニルフェニルスルホン酸または３−（メタクリルアミド）プロピルスルホン酸である。
【００６１】
さらに、上記歯科材料は、機械的特性を向上させるかまたは粘着性を与えるために、粒子性の有機充填剤または無機充填剤を含み得る。好ましい無機粒子性充填剤は、酸化物ベースの非結晶球状材料（例えば、ＺｒＯ２およびＴｉＯ２）、ナノ粒子またはミクロ微細充填剤（例えば、発熱性シリカ、ナノ粒子性Ａｌ２Ｏ３、Ｔａ２Ｏ５、Ｙｂ２Ｏ３、ＺｒＯ２、ＡｇもしくはＴｉＯ２）またはＳｉＯ２、ＺｒＯ２および／もしくはＴｉＯ２の混合酸化物、または沈殿シリカおよびミニ充填剤（例えば、平均粒子サイズが約０．０１μｍ〜１μｍの、石英、ガラスセラミックもしくはガラス粉末）ならびにＸ線不透過性充填剤（例えば、三フッ化イッテルビウムまたはナノ粒子性硫酸バリウム）である。特に適したものは、重合可能な基によって表面が改変されている充填剤である。
【００６２】
さらに、本発明に従う歯科材料は、安定剤、芳香剤、抗菌活性成分、フッ化物イオン放出剤、蛍光増白剤、可塑剤および／または紫外線吸収剤から選択される、１種以上のさらなる添加物を含み得る。
【００６３】
その歯科材料は、例えば充填材料として、そして特にコーティング物質、接着剤、自己接着剤（ｓｅｌｆ−ａｄｈｅｓｉｖｅ）および／またはセルフコンディショニング固定接合剤として、適している。
【００６４】
本発明に従う歯科材料は、好ましくは、以下：
ａ）０．００１重量％〜５重量％、好ましくは０．０１重量％〜３．０重量％、そして特に好ましくは０．１重量％〜２．０重量％の式（Ｉ）のビスアシルホスフィンオキシド、
ｂ）５重量％〜８０重量％、好ましくは５重量％〜６０重量％、そして特に好ましくは５〜５０重量％の一官能性モノマーまたは多官能性モノマー、
ｃ）１重量％〜６０重量％、好ましくは５重量％〜５０重量％、そして特に好ましくは５〜４５重量％の酸性のラジカル重合可能なモノマー、
ｄ）０重量％〜８０重量％、好ましくは０重量％〜６０重量％、そして特に好ましくは０重量％〜４０重量％の溶媒、および
ｅ）０重量％〜８５重量％の充填剤
を含む。
【００６５】
接着剤としての使用のための歯科材料は、好ましくは、０重量％〜３０重量％の充填剤を含み、接合剤または充填材料としての使用のための歯科材料は、２０重量％〜８５重量％の充填剤を含む。
【００６６】
本発明は、実施例の助けを借りて、以下により詳細に説明される。
【実施例】
【００６７】
（実施例１：ビス−｛３−［２−（２−アリルオキシ−エトキシメチル］−２，４，６−トリメチルベンゾイル｝−フェニルホスフィンオキシド（ＢＡＰＯｍＡＯＥＭ）の合成）
【００６８】
【化２４】
2007039453.tif 000025
（第一段階：３−（２−アリルオキシ−エトキシメチル）−２，４，６−トリメチル−安息香酸（ＡＯＥＭＢ））
【００６９】
【化２５】
2007039453.tif 000026
６．７０ｇ（３２ｍｍｏｌ）の３−クロロメタン−２，４，６−トリメチル安息香酸および５．６５ｇ（１０１ｍｍｏｌ）のＫＯＨを、窒素雰囲気下で、最初に導入した。５０ｍｌ（４６８ｍｍｏｌ）の２−アリルオキシエタノールをシリンジにより加え、７０℃まで加熱して攪拌しながら反応を開始した。この反応を、薄層クロマトグラフィーによりモニターし、完全な変換を３０分後に検出した。次いでその反応混合物を、分液漏斗に移し、２Ｎの塩酸でｐＨ１に設定した。その生成物を、酢酸エチル（ＥＥ）で抽出（３×７５ｍｌ）し、合わせた有機相を無水硫酸ナトリウムで乾燥させた。ロータリーエバポレーター内で溶媒を除去した後、油状の液体が残った。残りの２−アリルオキシエタノールを、蒸留（１ｍｂａｒ、７５℃）により除去し、残った油状物をヘキサンで繰り返し温浸して浄化した。濃縮後、合わせた抽出物は、無色のろう様固体の７．７３ｇ（収率８７％）のＡＯＥＭＢを生成した。
【００７０】
【化２６】
2007039453.tif 000027
（第二段階：３−（２−アリルオキシ−エトキシメチル）−２，４，６−トリメチル−ベンゾイルクロリド（ＡＯＥＭＢＣｌ））
【００７１】
【化２７】
2007039453.tif 000028
７．７３ｇ（０．０２７８ｍｏｌ）のＡＯＥＭＢを、フラスコに入れ、アルゴンでリンスし、これにセプタムで封をした。次いで７７ｍｌのトルエンおよび５滴のＤＭＦを、シリンジで加えた。１１．８ｍｌのシュウ酸ジクロリド（発泡体）をゆっくりと滴下して、反応を開始した。この反応は、３０分後に完了した。沈殿した副生成物を、リバースフリット（ｒｅｖｅｒｓｅ  ｆｒｉｔ）によりアルゴン下で分離し、最終的に溶媒および余剰のシュウ酸ジクロリドを、ロータリーエバポレーター内で取り除いた。高減圧下で乾燥後、７．１５ｇ（収率８７％）のＡＯＥＭＢを、黄色の油状残渣として得た。
【００７２】
【化２８】
2007039453.tif 000029
（第三段階：ビス−｛３−［２−（２−アリルオキシ−エトキシメチル］−２，４，６−トリメチルベンゾイル｝−フェニルホスフィンオキシド（ＢＡＰＯｍＡＯＥＭ））
【００７３】
【化２９】
2007039453.tif 000030
０．６７ｇ（９６．０ｍｍｏｌ）のリチウム元素を、アルゴンおよび小さな攪拌棒と一緒に、フラスコに直接的に秤量した。そのフラスコを、セプタムにより封をし、３２ｍｌの乾燥ＴＨＦをシリンジによりそこに加えた。スパチュラの先端分の量のナフタレンを、いくらかのＴＨＦに溶解し、これもまた滴下した。次いでその混合物を１０分間激しく攪拌し、最終的に６ｍｌのＴＨＦに溶解された２．８８ｇ（１６．０ｍｍｏｌ）のＰ，Ｐ−ジクロロフェニルホスフィンを、激しく攪拌しながらゆっくりと滴下した。その反応は大きく発熱するため、水浴による冷却を実施した。未反応のリチウムを除去するために、黒色の溶液を、乾燥アルゴンでリンスされたフラスコに移し、１５ｍｌの乾燥ＴＨＦ中に溶解された７．１５ｇ（２４．０ｍｍｏｌ）の酸塩化物ＡＯＥＭＢＣｌを、激しく攪拌しながらこれにゆるやかに滴下した。添加の終了後、攪拌をさらに１時間続け、次いで溶媒を、ロータリーエバポレーター内で除去した。その残渣を２０ｍｌトルエン中に溶解し、激しく攪拌しながら１．５６ｇ（１６．０ｍｍｏｌ）の過酸化水素溶液（３５％）をゆっくりと滴下して酸化した。その反応混合物は、激しく発熱した（水浴で冷却した）。２０分後、その反応混合物を３００ｍｌのＥＥ中に溶解した。有機相を、飽和炭酸水素ナトリウム溶液（２×５０ｍｌ）で洗浄した。水相を、ＥＥ（２×５０ｍｌ）で再抽出し、合わせた有機相を、飽和食塩水溶液（ブライン）で洗浄し、その分離後に無水硫酸ナトリウムで乾燥した。粗成物の精製を、カラムクロマトグラフィーにより、溶媒系として石油エーテル（ＰＥ）：酢酸エチル（ＥＥ）＝１：１を使用して実施した。１．９ｇ（収率２４％）のＢＡＰＯｍＢＡＥＯが、粘性の黄色油状物として生じた。
【００７４】
【化３０】
2007039453.tif 000031
（実施例２：実施例１から得られたビスフェニルホスフィンオキシドに基づいた歯科材料の調製および試験）
処方物における光開始剤の光開始剤活性およびその保存安定性を試験するために、以下の成分を有する組成物を調製した。これは、エナメルおよび象牙質のための歯科プライマーとして使用される組成物である。
（ｉ）２２重量％の、加水分解安定性の架橋剤である、Ｎ，Ｎ’−ジエチル−１，３−ビス（アクリルアミド）−プロパン（ＤＥＢＡＭＰ）；
（ｉｉ）４５重量％の酸性モノマーである、２−［４−（ジヒドロキシホスフォリル）−２−オキサ−ブチル］−アクリル酸エチルエステル（ＤＨＰＡＥ）、および
（ｉｉｉ）３３重量％の水。
【００７５】
【化３１】
2007039453.tif 000032
モデル処方物を調製するために、０．０２２ｍｍｏｌの実施例１に記載された光開始剤を、分析チューブ内に秤量し、上記組成物と一緒に１．００ｇにし、わずかに加熱しながら溶解した。光開始剤の使用されたモル濃度の活性は、歯科業界で広範に使用されている光開始剤系である、カンファーキノン／ｐ−ジメチルアミノ安息香酸エチルエステル（ＣＣ／ＤＭＡＢ）の０．８重量％溶液の活性に、ほぼ対応した。
【００７６】
最後に、ＤＳＣ計測について、約１０ｍｇの開始剤含有組成物を、アルミニウム製の小さなＤＳＣ皿に秤量し、この小皿を、ＤＳＣ装置（ＤＳＣ５０，Ｓｈｉｍａｄｚｕ）の計測区画の右側のセンサー上に置いた。左側のセンサー上にある空の小皿は、参照として機能した。ＤＳＣ装置からの記録を、小皿を置いてから２．０分後に開始し、１．０分経過後に照射を開始した。歯科のための使用を意図される、λ＝４００ｎｍ〜５００ｎｍの波長を有する歯科ランプ（Ａｓｔｒａｌｉｓ  ３，Ｉｖｏｃｌａｒ  Ｖｉｖａｄｅｎｔ）が、照射源として機能した。光源からサンプルへの距離は、全ての計測に対して３２ｍｍであった。ＤＳＣラインが一定になったら、計測を中止した。全ての計測を、空気下で実施した。第一の計測は、上記組成物の調製後すぐに実施し、第二の計測は、その組成物を４２℃で暗所にて６０日間保存した後に実施した。カンファーキノンとｐ−ジメチルアミノ安息香酸との混合物および開始剤の［ビス−（２，４，６−トリメチルベンゾイル）−フェニルホスフィンオキシド］（Ｉｒｇａｃｕｒｅ  ８１９，Ｃｉｂａ−Ｓｐｅｃｉａｌｉｔｙ  Ｃｈｅｍｉｃａｌｓ）（当該分野で慣用的に使用されている）もまた、比較の開始剤として試験した。
【００７７】
極大熱流時間ｔｍａｘ（最高の重合速度に到達するのに要した時間［秒（ｓ）］に相当する）、ピーク面積ΔＨ（重合の放出された熱量［Ｊ／ｇ］に相当する）およびピーク高さｈ［ｍＷ／ｍｇ］を、上記ＤＳＣ計測の結果において特定した。二重結合変換（ＤＢＣ）は、ピーク面積ΔＨ、上記モノマーの分子量ＭＷ、および文献から知られている上記組成物の個々の成分についての重合の理論的な熱ΔＨ０（これは、以下の表１に列挙される）から、計算され得る。
【００７８】
組成物１ｇ当たり２０７Ｊの組成物のΔＨｐｒｉｍｅｒの理論的重合熱量は、完全な二重結合変換（ＤＢＣ＝１００％）をもたらす。従って、個々の計測の二重結合変換を、以下の方程式（Ａ）
【００７９】
【数１】
2007039453.tif 000033
に従って計算し得た。
【００８０】
【表１】
2007039453.tif 000034
１分子量
２理論的重合熱
３２−［４−（ジヒドロキシホスホリル）−２−オキサ−ブチル］−アクリル酸エチルエステル
４Ｎ，Ｎ’−ジエチル−１，３−ビス（アクリルアミド）−プロパン
以下の一般式（Ｂ）は、任意の他の処方物に対して生成され得る。
【００８１】
【数２】
2007039453.tif 000035
ΔＨ  重合の熱［Ｊ／ｇ］（ピーク面積）
ΔＨ０  個々の成分の理論的重合熱［Ｊ／ｍｏｌ］
ｗ  重量での割合
重合速度Ｒｐは、ピーク高さ、理論的重合熱および樹脂の密度ρから、以下のように計算され得る（式Ｃ）。
【００８２】
【数３】
2007039453.tif 000036
ＲＰ  重合速度［ｍｏｌ  ｌ−１  ｓ−１］
ｈ  ピーク高さ［ｍＷ／ｍｇ］
ρ  樹脂の密度［ρｐｒｉｍｅｒ＝１１２４ｇ／ｌ］
これらの計算の結果を、表２に示す。これらは、本発明に従うビスアシルホスフィンオキシドＢＡＰＯｍＡＯＥＭが、４２℃での６０日間の保存後に、化合物Ｉｒｇａｃｕｒｅ８１９に対して、より良い反応性を示すことを証明する。従って、本発明に従う開始剤のより良い溶解度に加えて、本発明に従う開始剤はまた、より高い反応性およびより高い安定性により特徴付けられる。主要な利点は、保存の間に二重結合変換が変わらないままであることである。より高い二重結合変換は、ポリマー網目構造の中への、その開始剤の広範な結合を示す。これはすなわち、結合されておらず、それゆえ溶出され得る開始剤が少量であることを意味し、このことは、生体適合性の観点から有利である。
【００８３】
【表２】
2007039453.tif 000037
＊比較例
１  熱流量極大の時間
２  式（Ｃ）に従う重合速度
３  式（Ａ）に従う二重結合変換
４  カンファーキノン／ｐ−ジメチルアミノ安息香酸
５  Ｉｒｇａｃｕｒｅ８１９を、その低い溶解度に起因して、０．００５ｍｍｏｌ／ｇ（＝最大溶解度）の濃度で使用した。
【００８４】
本発明の課題は、可視領域において重合を誘発し、水溶液系において十分に可溶性であり、そして水および酸の存在下で安定である、歯科材料のための光開始剤を提供することである。
【００８５】
その課題を解決するために、少なくとも１種のラジカル重合可能なモノマーと、式（Ｉ）
【００８６】
【化３２】
2007039453.tif 000038
の少なくとも１種のビスアシルホスフィンオキシドを含む重合可能な歯科材料であって、ここで、Ｒ１は、１つ以上のＯ原子によって遮断され得る直鎖または分岐Ｃ２〜Ｃ１４アルキル残基、ＰＧ−Ｙ−Ｒ２−Ｘ−、または置換もしくは非置換の芳香族Ｃ６〜Ｃ１４ラジカルであり；Ｒ２は、存在しないか、または１つ以上のＯ原子によって遮断され得る直鎖もしくは分岐Ｃ１〜Ｃ２０アルキレンラジカルである；Ｒ３は、Ｈ、直鎖もしくは分岐Ｃ１〜Ｃ６アルキル残基またはＰＧ−Ｙ−Ｒ２−Ｘ−であり；Ｒ４は、直鎖もしくは分岐Ｃ１〜Ｃ６アルキル残基または−Ｏ−Ｃ１−Ｃ６アルキル残基であり；Ｒ５は、ＨまたはＰＧ−Ｙ−Ｒ２−Ｘ−であり；Ｒ６は、ＨまたはＰＧ−Ｙ−Ｒ２−Ｘ−であり；ＰＧは、重合可能な基であり；Ｘは、存在しないか、ＯまたはＳであり；Ｙは、存在しないか、Ｏ、Ｓ、エステル基、アミド基またはウレタン基であり；そのビスアシルホスフィンオキシドは、少なくとも１つのＰＧ−Ｙ−Ｒ２−Ｘ−基を有し、かつＲ２が存在しない場合は、Ｘおよび／またはＹは存在しない、歯科材料を提供する。
【００８７】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。